【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
液晶ディスプレーのディスプレーセルをトップ−シーリングする方法であって、液晶組成物中に光配向性トップ−シーリング組成物を予め分散させること、ディスプレーセル中に該予備的分散物を充填すること、及び相分離後同時又は逐次光配向性トップ−シーリング組成物を硬化して光配向性トップ−シーリング層を形成することと光配向性トップ−シーリング層を配向させることを含む方法。
【請求項２】
該光配向性トップ−シーリング組成物は、主鎖又は側鎖に光配向性官能基を有する光配向性ポリマー、オリゴマー又はそれらの前駆体を含んで成る請求項１に記載の方法。
【請求項３】
該光配向性官能基は、ケイ皮酸エステル、クマリン、カルコニー、ベンゾリデンナフタリデン、ベンザリデンアセトフェノン、ジフェニルアセチレン、スチルバゾール、スチルベン、ジフェニルアセチレン、ジアゾ及びスピロピランから成る群から選択される請求項２に記載の方法。
【請求項４】
該光配向性トップ−シーリング組成物は、下記式の一つによって示される光配向性ポリマー、オリゴマー又はそれらの前駆体を含んで成る請求項１に記載の方法：
【化１】
2006519414.tif 000001
［但し、
ｘは、１〜５の整数であり、
ｍ及びｎは、整数であり、それらの合計は２０以上であり、
Ｒ１、Ｒ２、Ｒ３、Ｒ４及びＲ５は、独立して、アルキル、アリール、アルキルアリール又はそれらのヘテロ原子誘導体であり、置換されていても置換されていなくてもよいアルキルシリル誘導体であり、及び
Ｒ’は、連結基である。］、
【化２】
2006519414.tif 000002
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化３】
2006519414.tif 000003
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化４】
2006519414.tif 000004
【化５】
2006519414.tif 000005
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノである。］、
【化６】
2006519414.tif 000006
【化７】
2006519414.tif 000007
【請求項５】
光配向性トップ−シーリング層の硬化は、熱、湿気、溶媒蒸発又は放射線への暴露により達成される請求項１に記載の方法。
【請求項６】
液晶ディスプレーのディスプレーセルをトップ−シーリングする方法であって、ディスプレーセル中に液晶組成物を充填すること、液晶層上に光配向性トップ−シーリング組成物をオーバーコートすること、及び同時又は逐次光配向性トップ−シーリング組成物を硬化して光配向性トップ−シーリング層を形成することと光配向性トップ−シーリング層を配向することを含んで成る方法。
【請求項７】
該光配向性トップ−シーリング組成物は、主鎖又は側鎖に光配向性官能基を有する光配向性ポリマー、オリゴマー又はそれらの前駆体を含んで成る請求項６に記載の方法。
【請求項８】
該光配向性官能基は、ケイ皮酸エステル、クマリン、カルコニー、ベンゾリデンナフタリデン、ベンザリデンアセトフェノン、ジフェニルアセチレン、スチルバゾール、スチルベン、ジフェニルアセチレン、ジアゾ及びスピロピランから成る群から選択される請求項７に記載の方法。
【請求項９】
該光配向性トップ−シーリング組成物は、下記式の一つにより示される光配向性ポリマー、オリゴマー又はそれらの前駆体を含んで成る請求項６に記載の方法：
【化８】
2006519414.tif 000008
［但し、
ｘは、１〜５の整数であり、
ｍ及びｎは、整数であり、それらの合計は２０以上であり、
Ｒ１、Ｒ２、Ｒ３、Ｒ４及びＲ５は、独立して、アルキル、アリール、アルキルアリール又はそれらのヘテロ原子誘導体であり、置換されていても置換されていなくてもよいアルキルシリル誘導体であり、及び
Ｒ’は、連結基である。］、
【化９】
2006519414.tif 000009
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化１０】
2006519414.tif 000010
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化１１】
2006519414.tif 000011
【化１２】
2006519414.tif 000012
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノである。］、
【化１３】
2006519414.tif 000013
【化１４】
2006519414.tif 000014
【請求項１０】
光配向性トップ−シーリング層の硬化は、熱、湿気、溶媒蒸発又は放射線への暴露により達成される請求項６に記載の方法。
【請求項１１】
該光配向性トップ−シーリング組成物は、液晶組成物より大きくない特定の比重を有する請求項１又は６に記載の方法。
【請求項１２】
該光配向性トップ−シーリング組成物は、非光配向性ポリマー又は添加剤を更に含んで成る請求項１又は６に記載の方法。
【請求項１３】
液晶ディスプレー製造のための組み立て方法であって、下記工程を含んで成る方法（但し、必ずしも下記の順番である必要はない）：
（ａ）場合により、基材又は電極層上に第一配向層を追加すること、
（ｂ）もし存在すれば、配向層を配向させること、
（ｃ）端部壁を形成し、もし存在すれば配向層又は基材又は電極層上にディスプレーの周囲を規定すること、
（ｄ）もし存在すれば配向層又は基材又は電極層上にスペーサーを形成してディスプレーセルを形成すること、
（ｅ）液晶組成物と光配向性トップ−シーリング組成物の予備分散物で、ディスプレーセルを充填すること、
（ｆ）光配向性トップ−シーリング組成物を硬化して光配向性トップ−シーリング層を形成すること、
（ｇ）偏光によって、光配向性トップ−シーリング層を配向すること、及び
（ｈ）場合により、接着剤を用いて、トップ−シールされるディスプレーセル上に第二基材又は電極層を配置すること。
【請求項１４】
もし存在すれば（ａ）の第一配向層のための配向工程（ｂ）を、工程（ｃ）又は工程（ｄ）後、偏光によって行ってよい請求項１３に記載の方法。
【請求項１５】
液晶ディスプレー製造のための組み立て方法であって、下記工程を含んで成る方法（但し、必ずしも下記の順番である必要はない）：
（ａ）場合により、基材又は電極層上に第一配向層を追加すること、
（ｂ）もし存在すれば、配向層を配向させること、
（ｃ）端部壁を形成し、もし存在すれば配向層又は基材又は電極層上にディスプレーの周囲を規定すること、
（ｄ）もし存在すれば配向層又は基材又は電極層上にスペーサーを形成してディスプレーセルを形成すること、
（ｅ）液晶組成物で、ディスプレーセルを充填すること、
（ｆ）充填したディスプレーセルを、光配向性トップ−シーリング組成物でオーバーコートすること、
（ｇ）光配向性トップ−シーリング組成物を硬化して光配向性トップ−シーリング層を形成すること、
（ｈ）偏光によって、光配向性トップ−シーリング層を配向すること、及び
（ｉ）場合により、接着剤を用いて、トップ−シールされるディスプレーセル上に第二基材又は電極層を配置すること。
【請求項１６】
もし存在するならば（ａ）の第一配向層のための配向工程（ｂ）を、工程（ｃ）又は工程（ｄ）の後、偏光により行ってよい請求項１５に記載の方法。
【請求項１７】
工程（ｈ）又は（ｉ）の該接着剤は、各々光配向性又は自己配向性である請求項１３又は１５に記載の方法。
【請求項１８】
上部が開いたディスプレーセル中に充填される液晶（ＬＣ）組成物をトップ−シーリングしかつ配向する光配向性トップ−シーリング組成物であって、偏光によって配向可能な該光配向性トップ−シーリング組成物。
【請求項１９】
シーリング溶媒又は溶媒混合物中に分散され又は溶解される光配向性ポリマー、オリゴマー又はそれらの前駆体を含んで成る請求項１８に記載の組成物。
【請求項２０】
液晶組成物の比重より大きくない特定の比重を有し、液晶組成物と非混合である請求項１９に記載の組成物。
【請求項２１】
該光配向性ポリマー、オリゴマー又はそれらの前駆体は、主鎖又は側鎖に光配向性官能基を含んで成る請求項１９に記載の組成物。
【請求項２２】
該光配向性官能基は、ケイ皮酸エステル、クマリン、カルコニー、ベンゾリデンナフタリデン、ベンザリデンアセトフェノン、ジフェニルアセチレン、スチルバゾール、スチルベン、ジフェニルアセチレン、ジアゾ及びスピロピランから成る群から選択される請求項２１に記載の組成物。
【請求項２３】
該光配向性ポリマー、オリゴマー又はそれらの前駆体は、下記のものから成る群から選択される請求項１９に記載の組成物：
【化１５】
2006519414.tif 000015
［但し、
ｘは、１〜５の整数であり、
ｍ及びｎは、整数であり、それらの合計は２０以上であり、
Ｒ１、Ｒ２、Ｒ３、Ｒ４及びＲ５は、独立して、アルキル、アリール、アルキルアリール又はそれらのヘテロ原子誘導体であり、置換されていても置換されていなくてもよいアルキルシリル誘導体であり、及び
Ｒ’は、連結基である。］、
【化１６】
2006519414.tif 000016
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化１７】
2006519414.tif 000017
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化１８】
2006519414.tif 000018
【化１９】
2006519414.tif 000019
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノである。］、
【化２０】
2006519414.tif 000020
【化２１】
2006519414.tif 000021
【請求項２４】
該シーリング溶媒又は溶媒混合物は、液晶組成物より大きくない特定の比重を有し、液晶組成物と非混合である請求項１９に記載の組成物。
【請求項２５】
該シーリング溶媒又は溶媒混合物は、直鎖状、分枝状又は環状Ｃ１〜１２炭化水素、Ｃ１〜４アルコール、水及びそれらの混合物から成る群から選択される請求項２４に記載の組成物。
【請求項２６】
非光配向性ポリマーを更に含んで成る請求項１９に記載の組成物。
【請求項２７】
低分子量光配向性二色性化合物を更に含んで成る請求項１９に記載の組成物。
【請求項２８】
下記式の一つによって示される光配向性ポリマー、オリゴマー又はそれらの前駆体：
【化２２】
2006519414.tif 000022
［但し、
ｘは、１〜５の整数であり、
ｍ及びｎは、整数であり、それらの合計は２０以上であり、
Ｒ１、Ｒ２、Ｒ３、Ｒ４及びＲ５は、独立して、アルキル、アリール、アルキルアリール又はそれらのヘテロ原子誘導体であり、置換されていても置換されていなくてもよいアルキルシリル誘導体であり、及び
Ｒ’は、連結基である。］、
【化２３】
2006519414.tif 000023
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化２４】
2006519414.tif 000024
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化２５】
2006519414.tif 000025
【化２６】
2006519414.tif 000026
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノである。］、
【化２７】
2006519414.tif 000027
【化２８】
2006519414.tif 000028
【請求項２９】
上部基材をディスプレーパネルに適用する前に、下部基材上に形成され、液晶組成物で充填され、光配向性トップ−シーリング層によりトップ−シールされるディスプレーセルを含んで成る液晶ディスプレーパネル。
【請求項３０】
該光配向性トップ−シーリング層は、下記式の一つによって示される光配向性ポリマー、オリゴマー又はそれらの前駆体を含んで成る光配向性トップ−シーリング組成物から形成される請求項２９に記載の液晶ディスプレーパネル：
【化２９】
2006519414.tif 000029
［但し、
ｘは、１〜５の整数であり、
ｍ及びｎは、整数であり、それらの合計は２０以上、
Ｒ１、Ｒ２、Ｒ３、Ｒ４及びＲ５は、独立して、アルキル、アリール、アルキルアリール又はそれらのヘテロ原子誘導体であり、置換されていても置換されていなくてもよいアルキルシリル誘導体であり、及び
Ｒ’は、連結基である。］、
【化３０】
2006519414.tif 000030
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化３１】
2006519414.tif 000031
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化３２】
2006519414.tif 000032
【化３３】
2006519414.tif 000033
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノである。］、
【化３４】
2006519414.tif 000034
【化３５】
2006519414.tif 000035
【請求項３１】
該光配向性トップ−シーリング層は、主鎖又は側鎖に光配向性官能基を含む光配向性ポリマー、オリゴマー又はそれらの前駆体を含んで成る光配向性トップ−シーリング組成物から形成される請求項２９に記載の液晶ディスプレーパネル。
【請求項３２】
該光配向性ポリマー、オリゴマー又はそれらの前駆体は、ケイ皮酸エステル、クマリン、カルコニー、ベンゾリデンナフタリデン、ベンザリデンアセトフェノン、ジフェニルアセチレン、スチルバゾール、スチルベン、ジフェニルアセチレン、ジアゾ及びスピロピランから成る群から選択される光配向性官能基を含んで成る請求項３１に記載の液晶ディスプレーパネル。
【請求項３３】
ディスプレーセルを含んで成る液晶ディスプレーパネルであって、
各々の該ディスプレーセルは、
ａ）スペーサー又は端部壁、
ｂ）その中に入れられる液晶組成物、及び
ｃ）各々のセル中に液晶組成物を囲む光配向性トップ−シーリング層
を含んで成る液晶ディスプレーパネル。
【請求項３４】
該光配向性トップ−シーリング層は、スペーサー又は端部壁の内面と接触する請求項３３に記載の液晶ディスプレーパネル。
【請求項３５】
スペーサー又は端部壁と光配向性トップ−シーリング層との間の界面に濡れた湾曲がある請求項３４に記載の液晶ディスプレーパネル。
【請求項３６】
該光配向性トップ−シーリング層は、１〜２０μｍの範囲の厚さを有する請求項３３に記載の液晶ディスプレーパネル。
【手続補正２】
【補正対象書類名】明細書
【補正対象項目名】００９５
【補正方法】変更
【補正の内容】
【００９５】
本発明をその具体的な態様を参照して説明したが、種々の変更をなし得、本発明の真の精神と範囲から離れることなく均等物で置換できることを、当業者であれば理解すべきである。更に、多くの変更を行い、特定の条件、材料、組成物、方法、方法の工程又は工程等を、本発明の目的、精神及び範囲に適合させてよい。全てのそのような変更は、添付した特許請求の範囲の範囲内であるように意図される。
以下に、本発明の主な好ましい態様を記載する。
１．
上部が開いたディスプレーセル中に充填される液晶（ＬＣ）組成物をトップ−シーリングし及び配向する光配向性トップ−シーリング組成物であって、偏光によって配向可能な該光配向性トップ−シーリング組成物。
２．
シーリング溶媒又は溶媒混合物中に分散され又は溶解される光配向性ポリマー、オリゴマー又はそれらの前駆体を含んで成る上記１．に記載の組成物。
３．
液晶組成物の比重より大きくない特定の比重を有し、液晶組成物と非混合である上記２．に記載の組成物。
４．
該光配向性ポリマー、オリゴマー又はそれらの前駆体は、主鎖又は側鎖に光配向性官能基を含んで成る上記２．に記載の組成物。
５．
該光配向性ポリマー、オリゴマー又はそれらの前駆体は、主鎖又は側鎖に光配向性官能基及び炭化水素繰り返し単位を含んで成る上記２．に記載の組成物。
６．
該光配向性ポリマー、オリゴマー又はそれらの前駆体は、主鎖又は側鎖に光配向性官能基及びシロキサン繰り返し単位を含んで成る上記２．に記載の組成物。
７．
該光配向性ポリマー、オリゴマー又はそれらの前駆体は、主鎖又は側鎖に光配向性官能基及びアクリレート、メタクリレート又はビニル繰り返し単位を含んで成る上記２．に記載の組成物。
８．
該光配向性縮合ポリマー又はオリゴマーは、主鎖又は側鎖に光配向性官能基及びウレタン、尿素、カーボネート、エステル、アミド、スルホン、イミド、エポキサイド又はホルムアルデヒドの縮合物の繰り返し単位を含んで成る上記２．に記載の組成物。
９．
主鎖又は側鎖中に、光配向性基を有するブロックコポリマー、分枝状コポリマー、グラフトコポリマー、ランダムコポリマーを含んで成る上記２．に記載の組成物。
１０．
主鎖又は側鎖に光配向性官能基を有する少なくとも一つの光配向性ブロックを含むブロックコポリマーと、トップ−シーリング組成物中の他の非光配向性ポリマー（もし存在するならば）又はシーリング溶媒と相溶するもう一つのブロックを含んで成る上記２．に記載の組成物。
１１．
少なくとも一つの光配向性グラフト鎖を有するグラフトコポリマーと、トップ−シーリング組成物中の他の非光配向性ポリマー（もし存在するならば）又はシーリング溶媒と相溶する主鎖を含んで成る上記２．に記載の組成物。
１２．
光配向性ポリマー又はオリゴマーの前駆体を含んで成る上記２．に記載の組成物。
１３．
該官能基は、ケイ皮酸エステル、クマリン、カルコニー、ベンゾリデンナフタリデン、ベンザリデンアセトフェノン、ジフェニルアセチレン、スチルバゾール、スチルベン、ジフェニルアセチレン、ジアゾ及びスピロピランから成る群から選択される上記４．に記載の組成物。
１４．
該光配向性ポリマー、オリゴマー又はそれらの前駆体は、下記のものから成る群から選択される上記２．に記載の組成物：
【化１６】
2006519414.tif 000036
［但し、
ｘは、１〜５の整数であり、
ｍ及びｎは、整数であり、それらの合計は２０以上、好ましくは５０以上であり、
Ｒ１、Ｒ２、Ｒ３、Ｒ４及びＲ５は、独立して、アルキル、アリール、アルキルアリール又はそれらのヘテロ原子誘導体であり、好ましくは１〜１２の炭素原子を有するものであり、置換されていても置換されていなくてもよいアルキルシリル誘導体であり、及び
Ｒ’は、例えばアルキレン、シクロアルキレン又はフェニレン等の連結基である。］、
【化１７】
2006519414.tif 000037
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化１８】
2006519414.tif 000038
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化１９】
2006519414.tif 000039
【化２０】
2006519414.tif 000040
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノであって、好ましくは１〜１２の炭素原子を有するものである。］、
【化２１】
2006519414.tif 000041
【化２２】
2006519414.tif 000042
１５．
該シーリング溶媒又は溶媒混合物は、液晶組成物より大きくない特定の比重を有し、液晶組成物と非混合である上記２．に記載の組成物。
１６．
該シーリング溶媒又は溶媒混合物は、直鎖状、分枝状又は環状Ｃ１〜１２炭化水素、Ｃ１〜４アルコール、水及びそれらの混合物から成る群から選択される上記１５．に記載の組成物。
１７．
該炭化水素溶媒は、ヘキサン、シクロヘキサン、ヘプタン、オクタン、ノナン、デカン及びデカリンから成る群から選択される上記１６．に記載の組成物。
１８．
該アルコールは、メタノール、エタノール、１−プロパノール、２−プロパノール、１−ブタノール、２−ブタノール又はｔ−ブタノールである上記１６．に記載の組成物。
１９．
該シーリング溶媒又は溶媒混合物中の該光配向性ポリマー、オリゴマー又はそれらの前駆体の濃度は、約３〜約２５重量％の範囲である上記２．に記載の組成物。
２０．
該シーリング溶媒又は溶媒混合物中の該光配向性ポリマー、オリゴマー又はそれらの前駆体の濃度は、約５〜約１５重量％の範囲である上記２．に記載の組成物。
２１．
非光配向性ポリマーを更に含んで成る上記２．に記載の組成物。
２２．
該非光配向性ポリマーは、ポリマーバインダー又は増粘剤である上記２１．に記載の組成物。
２３．
低分子量光配向性二色性化合物を更に含んで成る上記２．に記載の組成物。
２４．
該光配向性二色性化合物は、約１０００より小さい分子量を有する上記２３．に記載の組成物。
２５．
該光配向性二色性化合物は、アゾベンゼン、スチルベン及びスピロピランから成る群から選択される上記２４．に記載の組成物。
２６．
下記式の一つによって示される光配向性ポリマー、オリゴマー又はそれらの前駆体：
【化２３】
2006519414.tif 000043
［但し、
ｘは、１〜５の整数であり、
ｍ及びｎは、整数であり、それらの合計は２０以上であり、
Ｒ１、Ｒ２、Ｒ３、Ｒ４及びＲ５は、独立して、アルキル、アリール、アルキルアリール又はそれらのヘテロ原子誘導体であり、好ましくは１〜１２の炭素原子を有するものであり、置換されていても置換されていなくてもよいアルキルシリル誘導体であり、及び
Ｒ’は、例えばアルキレン、シクロアルキレン又はフェニレン等の連結基である。］、
【化２４】
2006519414.tif 000044
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化２５】
2006519414.tif 000045
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化２６】
2006519414.tif 000046
【化２７】
2006519414.tif 000047
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノであって、好ましくは１〜１２の炭素原子を有するものである。］、
【化２８】
2006519414.tif 000048
【化２９】
2006519414.tif 000049
２７．
液晶ディスプレーのディスプレーセルをトップ−シーリングする方法であって、液晶組成物中に光配向性トップ−シーリング組成物を予め分散させること、ディスプレー中に該予備的分散物を充填すること、及び相分離後同時又は逐次光配向性シーリング組成物を硬化することと光配向性シーリング層を配向させることを含む方法。
２８．
該光配向性トップ−シーリング組成物は、主鎖又は側鎖に光配向性官能基を有する光配向性ポリマー、オリゴマー又はそれらの前駆体を含んで成る上記２７．に記載の方法。
２９．
該光配向性官能基は、ケイ皮酸エステル、クマリン、カルコニー、ベンゾリデンナフタリデン、ベンザリデンアセトフェノン、ジフェニルアセチレン、スチルバゾール、スチルベン、ジフェニルアセチレン、ジアゾ及びスピロピランから成る群から選択される上記２８．に記載の方法。
３０
該光配向性トップ−シーリング組成物は、下記式の一つによって示される光配向性ポリマー、オリゴマー又はそれらの前駆体を含んで成る上記２７．に記載の方法：
【化３０】
2006519414.tif 000050
［但し、
ｘは、１〜５の整数であり、
ｍ及びｎは、整数であり、それらの合計は２０以上であり、
Ｒ１、Ｒ２、Ｒ３、Ｒ４及びＲ５は、独立して、アルキル、アリール、アルキルアリール又はそれらのヘテロ原子誘導体であり、置換されていても置換されていなくてもよいアルキルシリル誘導体であり、及び
Ｒ’は、例えばアルキレン、シクロアルキレン又はフェニレン等の連結基である。］、
【化３１】
2006519414.tif 000051
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化３２】
2006519414.tif 000052
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化３３】
2006519414.tif 000053
【化３４】
2006519414.tif 000054
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノであって、好ましくは１〜１２の炭素原子を有するものである。］、
【化３５】
2006519414.tif 000055
【化３６】
2006519414.tif 000056
３１．
光配向性トップ−シーリング層の硬化は、熱、湿気、溶媒蒸発又は放射線への暴露により達成される上記２７．に記載の方法。
３２．
該放射線は、偏光した（ＵＶ）光である上記３１．に記載の方法。
３３．
偏光への暴露を電界下にて行う上記３２．に記載の方法。
３４．
液晶ディスプレーのディスプレーセルをトップ−シーリングする方法であって、液晶セル中に液晶組成物を充填すること、液晶層上に光配向性シーリング組成物をオーバーコートすること、及び同時又は逐次光配向性シーリング組成物を硬化することと光配向性シーリング層を配向することを含んで成る方法。
３５．
該光配向性トップ−シーリング組成物は、主鎖又は側鎖に光配向性官能基を有する光配向性ポリマー、オリゴマー又はそれらの前駆体を含んで成る上記３４．に記載の方法。
３６．
該光配向性官能基は、ケイ皮酸エステル、クマリン、カルコニー、ベンゾリデンナフタリデン、ベンザリデンアセトフェノン、ジフェニルアセチレン、スチルバゾール、スチルベン、ジフェニルアセチレン、ジアゾ及びスピロピランから成る群から選択される上記５．に記載の方法。
３７．
該光配向性トップ−シーリング組成物は、下記式の一つにより示される光配向性ポリマー、オリゴマー又はそれらの前駆体を含んで成る上記３４．に記載の方法：
【化３７】
2006519414.tif 000057
［但し、
ｘは、１〜５の整数であり、
ｍ及びｎは、整数であり、それらの合計は２０以上であり、
Ｒ１、Ｒ２、Ｒ３、Ｒ４及びＲ５は、独立して、アルキル、アリール、アルキルアリール又はそれらのヘテロ原子誘導体であり、好ましくは１〜１２の炭素原子を有するものであり、置換されていても置換されていなくてもよいアルキルシリル誘導体であり、及び
Ｒ’は、例えばアルキレン、シクロアルキレン又はフェニレン等の連結基である。］、
【化３８】
2006519414.tif 000058
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化３９】
2006519414.tif 000059
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化４０】
2006519414.tif 000060
【化４１】
2006519414.tif 000061
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノであって、好ましくは１〜１２の炭素原子を有するものである。］、
【化４２】
2006519414.tif 000062
【化４３】
2006519414.tif 000063
３８．
光配向性トップ−シーリング層の硬化は、熱、湿気、溶媒蒸発又は放射線への暴露により達成される上記３４．に記載の方法。
３９．
該放射線は、偏光した（ＵＶ）光である上記３８．に記載の方法。
４０．
該光配向性トップ−シーリング組成物は、液晶組成物と非混合である上記２７．又は３４．に記載の方法。
４１．
該光配向性トップ−シーリング組成物は、液晶組成物より大きくない特定の比重を有する上記２７．又は３４．に記載の方法。
４２．
該光配向性トップ−シーリング組成物は、液晶組成物と非混合である溶媒を含んで成る上記２７．又は３４．に記載の方法。
４３．
該光配向性トップ−シーリング組成物は、非光配向性ポリマー又は添加剤を更に含んで成る上記２７．又は３４．に記載の方法。
４４．
予備分散物をイン−ラインブレンダーにより製造する上記２７．に記載の方法。
４５．
液晶ディスプレー製造のための組み立て方法であって、下記工程を含んで成る方法（但し、必ずしも下記の順番である必要はない）：
（ａ）場合により、基材又は電極層上に第一配向層を追加すること、
（ｂ）もし存在すれば、配向層を配向させること、
（ｃ）端部壁を形成し、配向層又は基材上のディスプレーの周囲を規定すること、
（ｄ）配向層又は基材上にスペーサーを形成すること、
（ｅ）液晶組成物と光配向性トップ−シーリング組成物の予備分散物で、ディスプレーセルを充填すること、
（ｆ）シーリング組成物を硬化すること、
（ｇ）偏光によって、形成される光配向性トップ−シーリング層を配向すること、及び
（ｈ）場合により、接着剤を用いて、シールされるディスプレーセル上に第二基材又は電極層を配置すること。
４６．
該スペーサー及び端部壁を、印刷、コーティング又はフォトリソグラフィーにより、下部基材上に作る上記４５．に記載の方法。
４７．
該スペーサー及び端部壁を、フォトリソグラフィーにより、下部基材上に作る上記４５．に記載の方法。
４８．
工程（ｆ）及び（ｇ）を同時に又は逐次行ってよい上記４５．に記載の方法。
４９．
もし存在すれば（ａ）の第一配向層のための配向工程（ｂ）を、工程（ｃ）又は工程（ｄ）後、偏光によって行ってよい上記４５．に記載の方法。
５０．
液晶ディスプレー製造のための組み立て方法であって、下記工程を含んで成る方法（但し、必ずしも下記の順番である必要はない）：
（ａ）場合により、基材又は電極層上に第一配向層を追加すること、
（ｂ）もし存在すれば、配向層を配向させること、
（ｃ）端部壁を形成し、ディスプレーの周囲を規定すること、
（ｄ）配向層又は基材上にスペーサーを形成すること、
（ｅ）液晶組成物で、ディスプレーセルを充填すること、
（ｆ）充填したディスプレーセルを、光配向性トップ−シーリング層でオーバーコートすること、
（ｇ）光配向性シーリング層を硬化すること、
（ｈ）偏光によって、光配向性トップ−シーリング層を配向すること、及び
（ｉ）場合により、接着剤を用いて、トップ−シールされるディスプレーセル上に第二基材又は電極層を配置すること。
５１．
該スペーサーと端部壁は、印刷、コーティング又はフォトリソグラフィーによって、下部基材上に形成される上記５０．に記載の方法。
５２．
該スペーサーと端部壁は、フォトリソグラフィーによって、下部基材上に作られる上記５０．に記載の方法。
５３．
工程（ｇ）及び（ｈ）を同時又は逐次行ってよい上記５０．に記載の方法。
５４．
もし存在するならば（ａ）の第一配向層のための配向工程（ｂ）を、工程（ｃ）又は工程（ｄ）の後、偏光により行ってよい上記５０．に記載の方法。
５５．
ラミネーション、コーティング、印刷、蒸着、スパッタリング又はそれらの組み合わせによるトップ−シールディスプレーセル上に該第二基材又は電極層を配置する上記４５．又は５０．に記載の方法。
５６．
工程（ｈ）又は（ｉ）の該接着剤は、各々光配向性又は自己配向性である上記４５．又は５０．に記載の方法。
５７．
ウェッブ又はコンベヤーで、連続的に又は半連続的に行われる上記４５．又は５０．に記載の方法。
５８．
上部基材をディスプレーパネルに適用する前に、下部基材上に形成され、液晶組成物で充填され、光配向性トップ−シーリング層によりトップ−シールされるディスプレーセルを含んで成る液晶ディスプレー
５９．
該光配向性トップ−シーリング層は、下記式の一つによって示される光配向性ポリマー、オリゴマー又はそれらの前駆体を含んで成る組成物から形成される上記５８．に記載のディスプレーパネル：
【化４４】
2006519414.tif 000064
［但し、
ｘは、１〜５の整数であり、
ｍ及びｎは、整数であり、それらの合計は２０以上、
Ｒ１、Ｒ２、Ｒ３、Ｒ４及びＲ５は、独立して、アルキル、アリール、アルキルアリール又はそれらのヘテロ原子誘導体であり、好ましくは１〜１２の炭素原子を有するものであり、置換されていても置換されていなくてもよいアルキルシリル誘導体であり、及び
Ｒ’は、例えばアルキレン、シクロアルキレン又はフェニレン等の連結基である。］、
【化４５】
2006519414.tif 000065
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化４６】
2006519414.tif 000066
［但し、
ｎは、１以上の整数であり、
ポリオール部分は、ポリエチレングリコール、ポリプロピレングリコール、ポリテトラメチレングリコール、ポリエステルジオール、ポリアルキレンジオール又はフッ素化ポリエーテルジオールから形成される。］、
【化４７】
2006519414.tif 000067
【化４８】
2006519414.tif 000068
［但し、
ｘは、０〜５の整数であり、
ｍ及びｎは、整数であって、それらの合計は、３０以上であり、
Ｒは、アルキル、アリール、アルキルアリール、アルコキシ、アリールオキシ、ジアルキルアミノ、ジアリールアミノ又はシアノであって、好ましくは１〜１２の炭素原子を有するものである。］、
【化４９】
2006519414.tif 000069
【化５０】
2006519414.tif 000070
６０．
該光配向性トップ−シーリング層は、ケイ皮酸エステル、クマリン、カルコニー、ベンゾリデンナフタリデン、ベンザリデンアセトフェノン、ジフェニルアセチレン、スチルバゾール、スチルベン、ジフェニルアセチレン、ジアゾ及びスピロピランから成る群から選択される官能基を含んで成る光配向性ポリマー、オリゴマー又はそれらの前駆体を含む上記５８．に記載のディスプレーパネル。
６１．
ディスプレーセルを含んで成る液晶ディスプレーパネルであって、
各々の該ディスプレーセルは、
ａ）スペーサー又は端部壁、
ｂ）その中に入れられる液晶組成物、及び
ｃ）各々のセル中に液晶組成物を囲む光配向性シーリング層
を含んで成るディスプレーパネル。
６２．
該光配向性シーリング層は、スペーサー又は端部壁の内面と接触する上記６１．に記載の液晶ディスプレーパネル。
６３．
スペーサー又は端部壁とトップ−シーリング光配向層との間の界面に濡れた湾曲がある上記６２．に記載の液晶パネル。
６４．
該光配向性シーリング層は、約１〜約２０μｍの範囲の厚さを有する上記６１．に記載の液晶パネル。
６５．
該光配向性シーリング層は、約１〜約８μｍの範囲の厚さを有する上記６１．に記載の液晶パネル。
６６．
該光配向性シーリング層は、約２〜約４μｍの範囲の厚さを有する上記６１．に記載の液晶パネル。